(57)【特許請求の範囲】
【請求項１】
約40℃〜約76℃の範囲内にある天井温度を有するマトリックスポリマー成分からなる、成形された医療用デバイスであって、ヒトまたは動物体内におけるインビボでの解重合により分解に適応したデバイス。
【請求項２】
前記マトリクスポリマー成分が、
（Ｉ）C3〜C5ラクタムの重合生成物であって、２−ピペリドンモノマーの重合生成物であるポリ−デルタ−バレロラクタム、または２−ピロリドンモノマーの重合生成物であるポリ−ガンマ−ブチロラクタム、から選択される、C3〜C5ラクタムの重合生成物；
（II）ポリ−アルファ−メチルスチレン；
（III）ポリオキセパン；ならびに
（IV）二酸化硫黄と２〜６個の炭素原子を有するオレフィン性不飽和コモノマーとのモル比1:1のコポリマーおよびそれらの混合物、
のうち少なくとも１つを含む、請求の範囲第１項記載のデバイス。
【請求項３】
前記マトリックスポリマーが、炭素数３〜５のラクタムの重合により形成されたポリマー、ポリ−アルファ−メチルスチレン、ポリオキセパンおよび二酸化硫黄とオレフィン性不飽和モノマーとのモル比1:1のコポリマーからなる群より選ばれる請求の範囲第１項記載のデバイス。
【請求項４】
前記マトリックスポリマーが、炭素数３〜５のラクタムの重合により形成される請求の範囲第３項記載のデバイス。
【請求項５】
前記マトリックスポリマーがポリ−デルタ−バレロラクタムである請求の範囲第４項記載のデバイス。
【請求項６】
末端キャップ基で末端をキャップされたマトリックスポリマーまたは末端キャップ基で末端をキャップされたマトリックスコポリマーからなる成分を含む、成形された医療用デバイスであって、該末端をキャップされたマトリックスポリマーまたは末端をキャップされたマトリックスコポリマーが、少なくとも40℃の解重合温度および該末端キャップ基の除去後の76℃以下の天井温度を特徴とし、該医療用デバイスは、移植およびヒトまたは動物体内における、解重合によるインビボでの分解に適応したデバイス。
【請求項７】
前記マトリックスポリマーがポリオキシアルキレンポリマーである請求の範囲第６項記載のデバイス。
【請求項８】
前記ポリオキシアルキレンポリマーがC2〜C5のアルデヒドのポリマーまたはコポリマーである請求の範囲第７項記載のデバイス。
【請求項９】
前記末端キャップ基が、前記アルデヒドポリマーに結合したエステルである請求の範囲第８項記載のデバイス。
【請求項１０】
前記アルデヒドのポリマーが、ポリ−アセトアルデヒド、ポリ−ｎ−プロピオンアルデヒド、ポリ−ブチルアルデヒド、ポリ−イソブチルアルデヒド、ポリ−ｎ−バレルアルデヒドおよびそれらのハロゲン化誘導体からなる群より選ばれる請求の範囲第８項記載のデバイス。
【請求項１１】
前記アルデヒドのポリマーがポリ−ｎ−プロピオンアルデヒドである請求の範囲第10項記載のデバイス。
【請求項１２】
前記末端キャップ基がアセテートである請求の範囲第11項記載のデバイス。
【請求項１３】
前記ポリマーが、前記末端キャップ基の除去後、18℃以下の天井温度を特徴とする請求の範囲第６〜第12項のいずれかに記載のデバイス。
【請求項１４】
請求の範囲第１〜第５項のいずれかに記載の医療用デバイスを含むキット。
【請求項１５】
請求の範囲第６項〜第13項のいずれかに記載の医療用デバイスと前記末端キャップ基を置換することができる遊離剤を含むキット。
【請求項１６】
前記遊離剤が、酸、塩基、求核剤および酵素からなる群より選ばれる請求の範囲第15項記載のキット。
【請求項１７】
前記末端キャップ基がエステルであり、かつ前記遊離剤がエステラーゼである請求の範囲第15項記載のキット。
【請求項１８】
前記遊離剤との接触後、前記デバイスが、前記ポリマーの天井温度以上の温度に加熱される請求の範囲第15項記載のキット。
【請求項１９】
移植およびヒトまたは動物体内におけるインビボでの分解に適合した、成形された医療用デバイスであって、該医療用デバイスは40℃より低い天井温度を有するマトリックスポリマー成分からなるデバイス。
【請求項２０】
前記マトリクスポリマー成分が、ポリオキシアルキレンポリマーおよびコポリマーのうち少なくとも１つを含む、請求の範囲第19項記載の医療用デバイス。
【請求項２１】
前記マトリックスポリマーがポリオキシアルキレンポリマーである請求の範囲第19項記載の医療用デバイス。
【請求項２２】
前記ポリオキシアルキレンポリマーがC2〜C5のアルデヒドのポリマーまたはコポリマーである請求の範囲第21項記載の医療用デバイス。
【発明の詳細な説明】
発明の分野
本発明は、例えば、要求次第でポリマーの解重合により、インビボにおいて分解することができる、低い天井温度（ceiling temperature）を有するポリマーからなるインプラント（implant）である医療用デバイスに関する。
関連技術の説明
医療用デバイスは、物質（material）の流れを促進するため、例えば腎臓から膀胱への尿の排液のために使用する尿管ステント（ureteral stent）において、又は血流を維持するために使用する血管移植片においてしばしば使用されている。
これらの医療用デバイスは、典型的に、例えば金属、ポリウレタン、ポリアクリレート（polyacrylate）、シリコーン等の耐久性のある、非生分解性の物質から作製されている。これらの非生分解性、非溶解性の医療用デバイスは、典型的には、目的を果たした後、侵略的な手順（invasive procedure）を経て取り除かなければならないか、又は体内に無限に残される。インビボに残されるこれらのデバイスに対して、例えば炎症及びその他の異物反応等の医学的合併症（medical complication）がしばしば起こる。
又最近、デバイスは、例えばポリエステル、ポリアンヒドリド（polyanhydride）及びポリオルトエステル（polyorthoester）等の生分解性材料から調製されている。米国特許第5,085,629号明細書には、尿管ステントにおける、ラクチド、グリコリド及びイプシロン−カプロラクトンの生分解性ポリエステルターポリマーの使用が開示されている。'629号特許明細書において、生分解性は、加水分解的に不安定なことを含むと定義されている。これらのポリマーは、水の存在下において加水分解による鎖の開裂を受け、低分子量の水溶性の種を形成する。ポリエステルは、デバイスの一層全体にわたって同時に加水分解（均一な加水分解）を受けることが報告されており、一方、ポリアンヒドリド及びポリオルトエステルは表面から加水分解を受けることが報告されている（不均一な加水分解）。
これらの生分解性材料を用いて作製したデバイスに固有の幾つかの問題がある。著しい重量の低下に優先して、デバイスにおける強度の著しい低下がある。これらのデバイスは、デバイスが配置された血管を塞ぐかもしれない大きな破片への失敗を受けるかもしれない。結局、表面の加水分解を受ける生分解性デバイスは、血管閉塞を導くかもしれない薄皮の構成（thin skin configuration）に到達するかもしれない。又、半結晶性の生分解性材料は、体内で非常に長期間、不溶性の結晶性の残留物のままでいることが示されている。
ポリオキシアルキレンポリマーも医療用インプラント用の種々の組成物製剤に使用されている。例えば、米国特許第4,595,713号明細書は、例えば軟骨及び骨等の、軟及び硬結合組織の再生において有用な、生分解性医療用インプラントを開示しており、該インプラントは、大量のイプシロンカプロラクトン及び少量のラクチドの共重合体からなる。骨組織を再生する場合、共重合体は更に、粉状又は粒子型の骨形成物質を含むことが特に望まれる。
更に、米国特許第4,911,926号及び5,126,141号明細書は、哺乳類の体空間（body space）に置かれた臓器に対する損傷に続く、哺乳類における手術後の癒着の形成／再形成を低下させるための方法及び組成物を開示している。水性の、熱可逆的なゲル組成物、好ましくは哺乳類の体液のpHの、ポリオキシアルキレンポリマー及びイオン性多糖からなる組成物は、例えば腹膜腔、骨盤腔又は胸膜腔等の体腔に置かれた臓器の損傷域に適用される。水性組成物は、対イオンを用いてゲル化される。
本発明の第一の目的は、標準的な体液には本質的に不溶性であり、かつ標準的な体液に対してかなりの程度不活性であるが、医師により制御される、化学的又は熱的引きがねによって、インビボで急速に分解することができる、例えばインプラント等の一時的医療用デバイスを提供することである。
発明の概要
本発明は、ヒト又は動物体内における、移植及びそれに続くインビボでの分解に適合した、成形された（shaped）医療用デバイスを提供する。一つの態様において、医療用デバイスは、マトリックスポリマー成分、例えば天井温度（Tc）が約40℃〜約76℃の範囲にあるラクタムから作製される。このデバイスの分解は、このデバイスをインビボで、マトリックスポリマーを解重合するのに充分な、マトリックスポリマー成分の天井温度以上の温度に加熱することによって達成され、これによって、マトリックスポリマーは、瀉水又は標準的な生体過程により除去することができる、水溶性又は水分散性のモノマー成分に変わる。
別の態様において、医療用デバイスは、末端をキャップした（end−capped）マトリックスポリマー成分、例えば少なくとも約40℃の解重合温度及び末端キャップ基除去後の76℃以下の低い天井温度を特徴とする成分から作製される。このデバイスの分解は、インビボにおいてデバイスを、末端キャップ基を置換することができる化学遊離剤（chemical releasing agent）と接触させ、更に、適宜、ポリオキシアルキレンマトリックスポリマーが、瀉水又は標準的な生体過程により除去することができる水溶性又は水分散性モノマー成分に変わるように熱を適用することによって達成される。
本発明の第三の態様において、医療用デバイスは、標準的な体液中において不溶性であるか又はわずかに溶解性であり、かつ40℃より低いTcを示すマトリックスポリマーからなる。このデバイスは、デバイスが移植されるまではデバイスの解重合及び分解が始まらないように、Tcより低い温度で保存及び取り扱われ、移植時に、ポリマーは解重合を始め、遂にはデバイスは分解する。この態様において、デバイスは、ポリマー組成物のTc、デバイスの周囲の環境の温度及び解重合の速度によって規定される、体内における寿命を設定する。この態様において、分解プロセスを開始させる引き金は要求されない。
従って、本発明は、熱及び／又はインプラントの分解を開始させる化学剤と接触させることにより、インビボかつ要求次第で、体内から容易に取り除くことができる、成形された一時的医療用デバイスのインプラントを提供し、これによって、デバイスを取り除くための侵略的な外科手順の必要性が削除される。
発明の詳細な説明
ポリマーの天井温度（Tc）は、重合の自由エネルギー（ΔＦ）が零に等しい（ΔＦ＝ΔＨ−ＴΔＳ＝０）、すなわち、Tc＝ΔH/ΔＳ（ここでΔＨは重合のエンタルピーに等しく、ΔＳは重合のエントロピーに等しい）である温度として定義される。
大部分の連鎖重合では、ある温度（Tc）より高い温度では、解重合反応速度が重合反応速度を上回る。Tcより低い温度では、重合は生長するが、反応温度が上昇すると、生長速度定数（propagation rate constant）が解重合速度定数（depolymerization rate constant）に等しくなる点であるTcに達する。Tcよりも高い温度では、解重合が熱的に有利になり、ポリマーは不安定になり、ついでモノマー成分に解重合する。
本発明は、安定状態にある、40℃以上の温度（平常体温よりも高い）で熱に対し安定であるが、インビボでの熱の適用又はデバイスを、ポリマー材料が体内で解重合するように化学剤と接触させることにより不安定になる医療用デバイス、例えばインプラントの製造のために、ポリマーマトリックス材料の利用によるTc現象を利用しており、これによって医療用デバイスを分解する。
本発明の第一の態様において、医療用デバイスは、標準的な体液中においては不溶性又はわずかに溶解性であり、かつ40℃〜76℃の範囲のTcを示すマトリックスポリマー材料からなる。後に記載する方法により、特定のポリマーのTc値よりも高い温度であるが、約76℃を越えない温度にデバイスをインビボで加熱することは、マトリックスポリマーの、水溶性又は水分散性であるモノマー成分への分解（解重合）を引き起こすだろう。次いで、これらのモノマー成分は、標準的な生体過程又は水性塩水と共の瀉水により除去される。76℃のTc上限値は、この温度が、生理学的体液、例えば血液が、全体の非局在化された細胞の損傷（gross delocalized celluar damage）なしに局所的に加熱することができるほぼ上限であるという事実により優先的に規定される。
本発明の第二の態様において、医療用デバイスは、末端をキャップしたマトリックスポリマー、例えば、標準的な体液中において不溶性又は非常に僅かに溶解性であり、安定化された、末端をキャップした状態で、少なくとも40℃、例えば40〜250℃の解重合温度を示すが、末端キャップ基のインビボでの除去後は76℃以下の低いTcを示す、末端をキャップしたポリオキシアルキレン（ポリアルデヒド）マトリックスポリマーからなる。本明細書で使用する「解重合温度」という用語は、末端をキャップしたポリマーが安定のままで、かつ解重合しない温度よりも低い温度を意味する。デバイスの、末端キャップ基を開裂又は分解することができる化学遊離剤とのインビボでの接触は、選ばれたポリマーマトリックス材料のほとんどを、得られた不安定化されたポリマーのTcが76℃以下の低い温度に低下するように不安定化するだろう。得られた不安定化されたポリマーのTcが、40℃〜76℃の範囲にある場合、前記の様に熱を適用して、ポリマーをモノマー成分に解重合してもよい。得られた不安定化されたポリマーのTcが約40℃よりも著しく低い場合、すなわち、Tcが平常体温より低い場合、医療用デバイスは、安定化させる末端キャップ基の除去の結果として、追加の熱の適用なしに、インビボで分解するだろう。
本明細書に開示されたTc特性を有するポリマーは、周知の材料であるが、医療用デバイスの作製における使用については今までのところ開示されていない。天井温度現象及び様々なポリマー材料に関するTc値のより完全な記載は、ポリマーハンドブック（the polymer Handbook）、第２版、ジェイ．ウィレー  アンド  ソンズ（J.Wiley ＆ Sons）、ニューヨーク（NY）、編者  ジェイ．ブランドラップ（J.Brandrup）ら、1989年、II  421〜II  447頁に見出すことができ、これの完全な開示は本明細書に参考文献として組込まれている。
本発明の第三の態様において、医療用デバイスは、標準的な体液中において不溶性であるか又はわずかに溶解性であり、かつ40℃より低いTcを示すマトリックスポリマーからなる。このデバイスは、デバイスが移植されるまではデバイスの解重合及び分解が起こらないようにTc未満の温度で保存及び取り扱われ、移植時にポリマーは解重合を始め、遂にはデバイスは分解する。この態様において、デバイスは、ポリマー組成物のTc、デバイスの周囲の環境の温度及び解重合の速度によって規定される、体内における寿命を設定する。この態様において、分解プロセスを開始させる引き金は要求されない。
40℃〜76℃の範囲にTcを有する適当なポリマーは、例えば、２−ピペリドンモノマーの重合物であるポリ−デルタ−バレロラクタム（Tc＝60℃）、２−ピロリドンモノマーの重合物であるポリ−ガンマ−ブチロラクタム（Tc＝76℃）等のC3〜C5のラクタムの重合物を含むが、これらに限定されない。他の適当なポリマーは、ポリ−アルファ−メチルスチレン（Tc＝54〜61℃）及びポリオキセパン（Tc＝41.5℃）を含む。40℃〜76℃の範囲にTcを有する適当なコポリマーは、二酸化硫黄と、炭素数２〜６のオレフィン部分が不飽和であるコモノマー（olefinically unsaturated comonomer）とのモル比1:1のコポリマーを含む。好ましいコモノマーは、アリルアセテート（allylacetate）（Tc＝45℃）、アリルアルコール（Tc＝76℃）、アリルエチルエーテル（allyl ethyl ether）（Tc＝68℃）、アリルホルメート（allyl formate）（Tc＝45℃）、１−ブテン（Tc＝64℃）、２−ブテン（Tc＝38〜46℃）、１−ヘキサデセン（Tc＝69℃）、１−ヘキセン（Tc＝60℃）、１−ペンテン（Tc＝63℃）、４−ペンテノン酸及びそれらの混合物を含む。しかしながら、解重合物がより高い毒性を有するため、解重合物は体内に残る、すなわち、直ちに排出されないインプラントの適用については、ラクタム以外のポリマーはより好ましくない。
末端キャップを除去した後、76℃以下のTcを有する、適当な熱に安定な末端をキャップしたポリマーは、エステルをキャップしたポリオキシアルキレンポリマー、例えばｎ−バレルアルデヒド、アセトアルデヒド、プロピオンアルデヒド、ブチルアルデヒド、イソブチルアルデヒド及び、例えばモノ−、ジ−又はトリ−クロロアセトアルデヒド（クロラール）等のハロゲン化誘導体等の、C2〜C5のアルデヒドのポリマー及びコポリマーを含む。これらのアルデヒドポリマーは全て、末端キャップを取り除いた後、18℃以下のTcを示し、例えば、ポリトリクロロアセトアルデヒドはTc＝18℃、ポリ−ｎ−バレルアルデヒドはTc＝−42℃、ポリアセトアルデヒドはTc＝−31℃であり、ポリプロピオンアルデヒドはTc＝−31℃である。
本発明における使用のために最も好ましいポリマーは、ポリ−デルタ−バレロラクタム及び酸無水物、例えば無水酢酸とのエステル結合を通じて、末端をキャップされたプロピオンアルデヒドである。非常に明白なことに、深刻な毒性の問題を示すモノマーを与える解重合物を有するポリマーは避けるべきである。
40℃より低いTcを有する適当なポリマーは、例えばｎ−バレルアルデヒド、アセトアルデヒド、ｎ−プロピオンアルデヒド、ブチルアルデヒド、イソブチルアルデヒド及び、例えばモノ−、ジ−又はトリ−クロロアセトアルデヒド（クロラール）等のハロゲン化誘導体等の、C2〜C5のアルデヒドのポリマー及びコポリマーを含む。これらのアルデヒドポリマーは全て、末端キャップを除去した後、18℃以下のTcを示し、例えば、ポリトリクロロアセトアルデヒドはTc＝18℃、ポリ−ｎ−バレルアルデヒドはTc＝−42℃、ポリアセトアルデヒドはTc＝−31℃であり、ポリプロピオンアルデヒドはTc＝−31℃である。
本発明のポリマーは、慣用のアニオン性又はカチオン性重合触媒を使用した、慣用の気体、塊状又は溶液重合により調製してもよい。適当なアニオン触媒は、例えば第１級、第２級又は第３級アミン、金属アルキル、アルコキシド、フェノラート及びカルボキシレート、アルミナ水和物、ホスフィン並びにピリジン等の塩基を含む。適当なカチオン触媒は、金属ハロゲン化物型のルイス酸並びに塩酸及び酢酸等のプロトン酸を含む。追加のポリマーを、慣用の遊離基又は酸化還元触媒系を使用して調製してもよい。重合は、所望の重合物の天井温度よりも低く維持されるような温度及び圧力下で行われ、そうでなければ実質的な重合は起こらないだろう。
カルボニルモノマーの連鎖重合により得られたポリオキシアルキレンポリマーは、天井温度効果のため、周囲温度（25℃）では一般的に不安定である。これらのポリマーは、有機酸、酸ハロゲン化物又は無水物を用いたエステル化又は連鎖移動反応により、それらの反応性のヒドロキシル末端基を反応性のないエステル結合に変えることにより安定化させられるだろう。好ましい技術は、重合の間又はその終了近くに、例えば酢酸、プロピオン酸又は無水マレイン酸等のモノ又は多官能性の酸無水物の化学量論的な量を重合組成（polymerization recipe）に含有させ、安定なRCOO−末端基を提供することである。例えば無水マレイン酸等の多官能性無水物を使用する場合、末端キャップ基は、ポリマー末端キャップ、例えば安定なRCOOR型末端基であり、又、これは２つ又はそれより多いポリマー鎖セグメントに連結する内部の基（internal group）として特徴付けることができるだろう。従って、体温よりも低いTc値を有するキャップされていないポリオキシアルキレンポリマーは、40℃を越え、約250℃までの解重合温度を有する、安定な、末端がキャップされたポリマーに変わる。
本発明の医療用デバイスにおけるマトリックスポリマー成分として有用なポリマーは、一般的には約5,000〜約10,000,000の、より好ましくは約10,000〜約1,000,000の範囲の数平均分子量を有する。
本発明の組成物から調製した成形された医療用デバイスは、例えばフィルム、ロッド、円筒管またはステント等のあらゆる形をとることができる。作製方法は、当該技術分野において既知の標準的なポリマー成形方法を含むが、ポリマーのTcに近い高温にさらすこと及びポリマーが末端をキャップされている場合、末端キャップを除去する作用をする剤にポリマーを接触させることは避けることに注意する。好ましい成形方法は、溶液流延、沈殿流延（precipitation casting）、低温機械加工及び成形を含む。成形技術は、所望のデバイスの形を有する型、例えば中空のステントを製造するためのコアーピンを有する円筒の型におけるポリマーの塊重合、低温射出又は押出成形、又はモノマーの反応射出成形（reaction injection molding）を含む。
成形された医療用デバイスは、デバイスの温度をマトリックスポリマー成分のTcよりも高い温度に上昇させるのに充分な熱に付する、デバイスをポリマーの末端キャップ基を置換することができる化学遊離剤と物理的に接触させる又はこれらの方法の組合せにより、インビボで分解されるだろう。
インビボでデバイスを加熱するために使用してもよい種々の熱源は、レーザー、赤外線、紫外線熱源、Rf、マイクロ波、超音波刺激（ultrasound stimulation）及びデバイスと高温の塩水を含むバルーンカテーテルとの接触を含む。
マトリックスポリマーが末端をキャップされている場合、末端キャップを除去することができる化学剤は、酸、塩基、求核剤及び酵素を含む。最も好ましい剤はエステラーゼである。剤をデバイスに接触させる方法は、患者の食事を通じた導入、非経口的な食事を通じた導入、例えば剤をデバイス内に注入するカテーテルの挿入又は浣腸等を通じた、溶液のデバイスへの直接の導入を含む。これによって、医療用デバイスは、ポリマーのTcを低下させる効果を有する、マトリックスポリマーに存在する安定化させる末端キャップ基の置換の結果として除去される。これによって、分解したデバイスは、水溶性又は水分散性成分の形で、体から安全に除去される。不安定化されたポリマーのTcが体温よりも高いままである場合、不安定化されたポリマーを解重合するために、前記の加熱ステップが必要となるだろう。
本発明に従い作製されてもよい医療用デバイスは、ヒト及び動物用途の、ステント、カテーテル又はカニューレ部分、プラグ（plug）及び圧迫器を含む。本発明は、例えば血液、尿、胃腸液及び胆汁等の体液の１種以上と接触する管状（tubular configuration）の医療用ステントに特に適用できる。デバイスは、胃腸、尿性器、心臓血管、リンパ、耳鼻咽頭、視覚（optical）、神経、外皮（integument）及び筋肉の生体系における使用に特に適用できる。
デバイスは適宜、水、充填剤、例えば防腐剤、抗生物質、抗凝固剤又は医薬等の医療処置のための他の添加剤及びデバイスの機械的特性を調節するための添加剤を含む。
本発明の医療用デバイスは、標準的な非分解性医療用デバイスの除去が患者の不快及び／又は費用を含む医療の適用及び仮のデバイスが治療的に望まれる適用において有用である。これらのデバイスに対する有用な適用例は、尿管、尿道、胆管、回腸及び幽門のステントを含む。これらの適用において、現状の当該技術分野のステントは、多大な費用及び患者の不快の中、２回目の侵略的な手順により取り除かれなければならない。本発明のデバイスは除去を促進し、これは患者の不快及び費用の低下を導く。又本発明の医療用デバイスは、デバイスの制御された分解が有効である、心臓血管、リンパ、神経、外皮、骨格、筋肉、視覚、耳鼻咽頭、口、胃腸及び尿性器への適用並びに、例えば溶解による除去の後が好まれる細胞骨格（cellular scaffold）等のデバイスが一時的に必要とされる外科手順においても有用である。他の医療用デバイスの適用は、接着防止デバイス（adhesion prevention device）、耳又は洞管（sinus tube）におけるドレナージデバイス、歯科及び医科適用における放出デバイス（release device）、褥瘡治療における創傷の治療、骨の仮の骨組み（temporary scaffold for bone）、オステオフィリックコーティング（osteophilic coating）、神経成長のガイド（neuralgrowth guide）、吻合用の仮のステント（temporary stent for anastomosis）、成形された送達デバイス、止血鉗子、外科手術用スポンジ（surgical sponge）、脳水腫シャント（hydrocephalus shunt）、透析管（dialysis tubing）、器具のコーティング（instrument coating）、送達系用パッチ（patch for delivery system）、オストミーバッグ（ostomy bag）、仮のプラグ（temporary plug）、人工皮膚、治療用添加剤を有するデンタルソケットフィラー（dental socketfiller）、仮の大静脈充填（temporary vena cava filter）デバイス、大静脈充填デバイスの送達用カプセル、整形外科的適用のための深静脈血栓症フィルター（deep vein thrombosis filter）、溶解性腸内栄養補給管（dissolvable enteralfeeding tube）、内部プラグ（interal plug）及び裂孔のあるヘルニアのステントを含む。これらのあらゆるデバイスは、医薬，栄養分等を放出するように作用してもよい。
本発明の医療用デバイスの１つの好ましい利用範囲は良性前立腺肥大（benign prostatic hypertrophy）（BPH）の代替治療である。BPH治療に使用する金属製ステントに存在する１つの重大な問題は、金属コイルを通じた前立腺組織の内方成長（ingrowth）が尿道を塞ぎ始めると、前立腺の２回目のトランス尿道切除手順（trans urethral resectioning）（TURP）ができないことである。現在使用されている金属製ステントは、深刻な患者の外傷なしに取り除くことが難しい。本発明の医療用デバイスは、ポリマーの末端キャップを除去する、又は単にTcより高く加熱することにより、体内から除去することができる。解重合において放出されたモノマーは尿道から瀉水されることができる。